"液晶セルおよび少なくとも1つの反射型偏光板または円偏光された光を発生する手段として少なくとも1つの反射型偏光板を有する組合せ偏光板を含み、この反射型偏光板はラセン状ねじれを有するプレーナ分子配向を有するアニソトロピックポリマー材料の光学活性層を有しており、この材料は配向されて分子ラセンの軸が層に対して横断して伸びており、分子ラセンのピッチが最大ピッチと最小ピッチとの間で少なくとも100nmの差となるように変化している液晶表示デバイスであって、該反射型偏光板がa少なくとも1つの重合性官能基を有する少なくとも1つの非カイラル重合性メソゲン化合物をb1つの重合性官能基を有する少なくとも1つのカイラル重合性メソゲン化合物およびまたは少なくとも1つの非重合性カイラルメソゲン化合物、c開始剤、d任意に、少なくとも1つの重合性官能基を有する非メソゲン化合物、e任意に、染料およびf任意に、安定剤の存在下で含有するカイラル重合性メソゲン材料の混合物の共重合によって得られることを特徴とする、前記液晶表示デバイス。反射型偏光板によって透過される光のスペクトルが、少なくとも双峰型ピーク分布を有することを特徴とする、請求項1に記載の液晶表示デバイス。少なくとも1つの光学リターデーション膜を備えており、そのリターデーションが反射型偏光板によって反射される帯域の波長の0.25倍であることを特徴とする、請求項1または2に記載の液晶表示デバイス。好ましくは反射型偏光板と液晶セルとの間の光路に配置されている直線偏光板を備えていることを特徴とする、請求項1~3のいずれか一項に記載の液晶表示デバイス。直線偏光板が、偏光板の光学軸とリターデーション膜の主要光学軸との間の角度が30~60度であるような様相で配置されていることを特徴とする、請求項1~5のいずれか一項に記載の液晶表示デバイス。ラセン状ねじれを有するプレーナ分子配向を有するアニソトロピックポリマー材料の光学活性層を含み、該材料は配向されて分子ラセンの軸が膜に対して横断して伸びており、この分子ラセンのピッチは最大ピッチと最小ピッチとの間で少なくとも100nmの差となるように変化している反射型偏光板であって、A基体の少なくとも一面上に、a少なくとも1つの重合性官能基を有する少なくとも1つの非カイラル重合性メソゲン化合物をb1つの重合性官能基を有する少なくとも1つのカイラル重合性メソゲン化合物およびまたは少なくとも1つの非重合性カイラルメソゲン化合物、c開始剤、d任意に、少なくとも1つの重合性官能基を有する非メソゲン重合性化合物、e任意に、染料およびf任意に、安定剤の存在下で含有するカイラル重合性材料の混合物を層状に塗布し、B該混合物を、分子ラセンの軸が層に対して横断して伸びているような方向に配向させ、C該混合物を熱または活性照射線にさらすことによって重合させ、そしてD必要に応じて、重合した材料から基体の一面または両面を分離する、ことによって得られることを特徴とする、前記反射型偏光板。重合した材料が三次元構造体を形成していることを特徴とする、請求項6に記載の反射型偏光板。偏光帯域幅が250nmよりも広いことを特徴とする、請求項6または7に記載の反射型偏光板。少なくとも1つの基体がプラスティックフィルムであることを特徴とする、請求項6~8のいずれか一項に記載の反射型偏光板。カイラル重合性メソゲン材料が、1つの重合性官能基を有する少なくとも1つのカイラル重合性メソゲン化合物および1つの重合性官能基を有する少なくとも1つの非カイラル重合性メソゲン化合物を含有することを特徴とする、請求項6~9のいずれか一項に記載の反射型偏光板。カイラル重合性メソゲン材料が、1つの重合性官能基を有する少なくとも1つのカイラル重合性メソゲン化合物および2つまたは3つ以上の重合性官能基を有する少なくとも1つの非カイラル重合性メソゲン化合物を含有することを特徴とする、請求項6~10のいずれか一項に記載の反射型偏光板。カイラル重合性メソゲン材料の混合物が本質的に、5~85重量の1つの重合性官能基を有する非カイラル重合性メソゲン化合物、0~30重量の2つまたは3つ以上の重合性官能基を有する非カイラル重合性メソゲン化合物、10~80重量の1つの重合性官能基を有するカイラル重合性メソゲン化合物、0.1~5重量の開始剤、0~10重量の非重合性カイラルドープ剤、0~5重量の染料および10~1000ppmの安定剤からなることを特徴とする、請求項6~11のいずれか一項に記載の反射型偏光板。カイラル重合性メソゲン材料の混合物が本質的に、10~85重量の2つまたは3つ以上の重合性官能基を有する非カイラル重合性メソゲン化合物、10~90重量の1つの重合性官能基を有するカイラル重合性メソゲン化合物、0.1~5重量の開始剤、0~10重量の非重合性カイラルドープ剤、0~5重量の染料および10~1000ppmの安定剤からなることを特徴とする、請求項6~11のいずれか一項に記載の反射型偏光板。カイラル重合性メソゲン材料の混合物が本質的に、0~85重量の1つの重合性官能基を有する非カイラル重合性メソゲン化合物、0~70重量の2つまたは3つ以上の重合性官能基を有する非カイラル重合性メソゲン化合物、10~80重量の1つの重合性官能基を有するカイラル重合性メソゲン化合物、3~70重量の少なくとも1つの重合性官能基を有する非メソゲン重合性化合物、0.1~5重量の開始剤、0~10重量の非重合性カイラルドープ剤、0~5重量の染料および10~1000ppmの安定剤、からなることを特徴とする、請求項6~12のいずれか一項に記載の反射型偏光板。重合性メソゲン化合物が下記式Iから選択されることを特徴とする、請求項6~14のいずれか一項に記載の反射型偏光板:P-Spn-MG-RI式中、Pは重合性基であり、Spは炭素原子1~20つを有するスペーサー基であり、nは0または1であり、MGはメソゲン基またはメソゲン性支持基であり、好ましくはエステル基またはエーテル基あるいは単結合によってスペーサー基Spおよび有機基Rに結合しており、このメソゲン基は好ましくは下記式IIから選択され:-A1-Z1m-A2-Z2-A3-II式中、A1、A2およびA3は相互に独立して、1,4-フェニレン基であり、この基中に存在する1つまたは2つ以上のCH基はまたNにより置き換えられていてもよく、あるいは1,4-シクロヘキシレン基であり、この基中に存在する1つのCH2基または隣接していない2つのCH2基はまたOおよびまたはSにより置き換えられていてもよく、あるいは1,4-シクロヘキセニレン基またはナフタレン-2,6-ジイル基であり、これらの基は全部が未置換であるか、あるいは1つまたは2つ以上のハロゲン、シアノまたはニトロ基により、あるいは炭素原子1~7つを有するアルキル基、アルコキシ基またはアルカノイル基により置換されていてもよく、これらの基中の1つまたは2つ以上のH原子はFまたはClにより置換されていてもよく、Z1およびZ2はそれぞれ独立して、-COO-、-OCO-、-CH2、CH-、-OCH2-、-CH2O-、-CH=CH-、-C≡C-、-CH=CH-COO-、-OCO-CH=CH-または単結合であり、そしてmは0、1または2である、そしてRは、25つまでの炭素原子を有するアルキル基であり、この基は未置換であるか、あるいは1つまたは2つ以上のハロゲンまたはCNにより置換されており、この基中に存在する1つのCH2基または隣接していない2つ以上のCH2基はまたそれぞれ相互に独立して、酸素原子が相互に直接結合しない様相で、-O-、-S-、-NH-、-NCH3-、-CO-、-COO-、-OCO-、-OCO-O-、-S-CO、-CO-S-または-C≡C-により置き換えられていてもよく、あるいはRはまた、ハロゲンまたはシアノであるか、あるいは独立して、P-Spn-について示されている意味の一つを有する。請求項1~15のいずれか一項に記載のカイラル重合性メソゲン材料の混合物。下記式で表わされる重合性メソゲン化合物:P-Sp-Xn-A1-Z1j-GIIa1式中、P、Sp、Xおよびnは式Iについて示されている意味を有し、A1およびZ1は式IIの意味を有し、jは1または2であり、そしてGは下記式で表わされる基である:式中、RdはC1~C12アルキルまたはアルコキシであり、そしてZは-COOまたは-O-CO-である。"